【手続補正書】
【提出日】平成16年11月26日(2004.11.26)
【手続補正１】
【補正対象書類名】明細書
【補正対象項目名】請求項１
【補正方法】変更
【補正の内容】
【請求項１】
− フレームと一緒にセルを形成している２枚の面平行の外側基板、
− セル中に存在する正の誘電異方性を有するネマティック液晶混合物、
− 外側基板の内側面上に積層されている配向層を備えている電極層、を備えており、
− 外側基板の表面上の分子の長軸と外側基板との間のピッチ角は約１度〜３０度であり、そして
− 配向層から配向層までのセル内の液晶混合物のねじれ角は１００゜〜６００゜の数値を有し、
− そのネマティック液晶混合物は、
ａ）＋１．５より大きい誘電異方性を有する１種または２種以上の化合物からなる液晶成分Ａが１０〜６５重量％；
ｂ）−１.５〜＋１.５の誘電異方性を有する１種または２種以上の化合物からなる液晶成分Ｂが２０〜９０重量％；
ｃ）−１.５以下の誘電異方性を有する１種または２種以上の化合物からなる液晶成分Ｄが０〜２０重量％；および
ｄ）層厚さ（面平行外側基板の隔たり）とキラルネマティック液晶混合物のナチュラルピッチとの比が約０.２〜１.３であるような量の光学活性成分Ｃ、
でなるスーパーツイスト液晶ディスプレイであって、
成分Ｂが下記式Ｉで表わされる化合物の少なくとも１種を含有し、および成分Ａが下記式Ｉ'で表わされる化合物の少なくとも１種を含有することを特徴とする上記スーパーツイスト液晶ディスプレイ：
【化１】
1998158651.tif 000001
各式中、
Ａｌｋｅｎｙｌは７個までの炭素原子を有するアルケニル基であり、
Ｒは炭素原子１〜１２個を有するアルキル基であり、この基中に存在する１個のＣＨ2基または隣接していない２個のＣＨ2基はまた、−Ｏ−、−ＣＨ＝ＣＨ−、−ＣＯ−、−ＯＣＯ−または−ＣＯＯ−により置き換えられていてもよく、
ｂは０または１であり、そして
Ｌ2はＨまたはＦである。
【手続補正２】
【補正対象書類名】明細書
【補正対象項目名】請求項３
【補正方法】変更
【補正の内容】
【請求項３】
成分Ａが下記式IIａ〜IIｃおよびII'ａで表わされる化合物の少なくとも１種を含有することを特徴とする、請求項１または２に記載のディスプレイ：
【化４】
1998158651.tif 000002
各式中、Ｒ、Ｌ1およびＬ5は請求項２に定義されているとおりである。
【手続補正３】
【補正対象書類名】明細書
【補正対象項目名】請求項４
【補正方法】変更
【補正の内容】
【請求項４】
成分Ｂが下記式で表わされる化合物の１種または２種以上を含有することを特徴とする、請求項１〜３のいずれか１項に記載のディスプレイ：
【化５】
1998158651.tif 000003
各式中、
Ｒ1およびＲ2はそれぞれ相互に独立して、炭素原子１〜１２個を有するアルキル、アルコキシ、アルケニルまたはアルケニルオキシであり、そして
【化６】
1998158651.tif 000004
は請求項２に定義されているとおりであり、
化合物：
【化７】
1998158651.tif 000005
において、Ｚ2は単結合であり、
【化８】
1998158651.tif 000006
は、１,４−フェニレンであり、そしてＲ1は炭素原子１〜１２個を有するアルケニル基であり、その１,４−フェニレン基の少なくとも１個は置換基として少なくとも１個のフッ素を有していなければならない。
【手続補正４】
【補正対象書類名】明細書
【補正対象項目名】請求項７
【補正方法】変更
【補正の内容】
【請求項７】
成分Ｂが下記Ｘａ〜XIIａからなる群から選択される化合物の１種または２種以上を含有することを特徴とする、請求項１〜６の少なくとも１項に記載のディスプレイ：
【化１１】
1998158651.tif 000007
各式中、ＡｌｋｙｌおよびＡｌｋｏｘｙは炭素原子１〜７個を有するアルキルまたはアルコキシ基である。
【手続補正５】
【補正対象書類名】明細書
【補正対象項目名】０００５
【補正方法】変更
【補正の内容】
【０００５】
急峻な電気光学特性曲線を得るためには、液晶混合物は比較的大きいＫ33／Ｋ11値および比較的小さいΔε／ε⊥値を有していなければならない。
コントラストおよび応答時間を最適にすることに加えて、この種の混合物には、さらに重要な要件がある：
１．ｄ／ｐウインドウ（ｗｉｎｄｏｗ）が広い、
２．長期化学的安定性が高い、
３．電気抵抗が高い、
４．しきい値電圧の周波数依存性が低い。
【手続補正６】
【補正対象書類名】明細書
【補正対象項目名】０００６
【補正方法】変更
【補正の内容】
【０００６】
これらのパラメーターが組み合わされても、特に高時分割駆動ＳＴＮ（１／４００）においては、依然として適当なものにはほど遠いものである。これはかなりの場合に、種々の要件が材料パラメーターによって相反する形で影響するということによる。
従って、上記要件に適合する広い動作温度範囲、高い特性曲線急峻度、良好なコントラストの角度依存性および低いしきい値電圧を有すると同時に、非常に短い応答時間を有するＳＬＣＤに対する多大の要求がなお継続して存在している。
【手続補正７】
【補正対象書類名】明細書
【補正対象項目名】０００７
【補正方法】変更
【補正の内容】
【０００７】
【発明が解消しようとする課題】
本発明の課題は、前記欠点をほとんど有さないか、または全く有しておらず、同時に非常に良好な応答時間を有するＳＬＣＤを提供することにある。
本発明のもう一つの課題は、このようなＳＬＣＤで使用するための対応する液晶混合物を提供することにある。
【手続補正８】
【補正対象書類名】明細書
【補正対象項目名】０００９
【補正方法】変更
【補正の内容】
【０００９】
各式中、
Ａｌｋｅｎｙｌは７個までの炭素原子を有するアルケニル基であり、
Ｒは炭素原子１〜１２個を有するアルキル基であり、この基中に存在する１個のＣＨ2基または隣接していない２個のＣＨ2基はまた、−Ｏ−、−ＣＨ＝ＣＨ−、−ＣＯ−、−ＯＣＯ−または−ＣＯＯ−により置き換えられていてもよく、
ｂは０または１であり、そして
Ｌ2はＨまたはＦである。
式Ｉで表わされる化合物を含有する混合物は、４'−置換 ４−（４−アルキルシクロヘキシル）ビフェニル化合物を含有する混合物に比較して、相応する透明点および急峻度を有しながら、より低い回転粘度、より小さいしきい値電圧、より大きい光学異方性値および格別に短い応答時間をもたらす。
【手続補正９】
【補正対象書類名】明細書
【補正対象項目名】００１１
【補正方法】変更
【補正の内容】
【００１１】
− そのネマティック液晶混合物は、
ａ）＋１.５より大きい誘電異方性を有する１種または２種以上の化合物からなる液晶成分Ａが１０〜６５重量％；
ｂ）−１.５〜＋１.５の誘電異方性を有する１種または２種以上の化合物からなる液晶成分Ｂが２０〜９０重量％；
ｃ）−１.５以下の誘電異方性を有する１種または２種以上の化合物からなる液晶成分Ｄが０〜２０重量％；および
ｄ）層厚さ（面平行外側基板の隔たり）とキラルネマティック液晶混合物のナチュラルピッチとの比が約０.２〜１.３であるような量の光学活性成分Ｃ、
でなるＳＬＣＤであって、
成分Ｂが下記式Ｉで表わされる化合物の少なくとも１種を含有しおよび成分Ａが下記式Ｉ'で表わされる化合物の少なくとも１種を含有することを特徴とするＳＬＣＤに関する：
【手続補正１０】
【補正対象書類名】明細書
【補正対象項目名】００１３
【補正方法】変更
【補正の内容】
【００１３】
各式中、
Ａｌｋｅｎｙｌは７個までの炭素原子を有するアルケニル基であり、
Ｒは炭素原子１〜１２個を有するアルキル基であり、この基中に存在する１個のＣＨ2基または隣接していない２個のＣＨ2基はまた、−Ｏ−、−ＣＨ＝ＣＨ−、−ＣＯ−、−ＯＣＯ−または−ＣＯＯ−により置き換えられていてもよく、
ｂは０または１であり、そして
Ｌ2はＨまたはＦである。
本発明はまた、ＳＬＣＤで使用するための対応する上記液晶混合物に関する。
【手続補正１１】
【補正対象書類名】明細書
【補正対象項目名】００２７
【補正方法】変更
【補正の内容】
【００２７】
そして
【化２９】
1998158651.tif 000008
混合物は好ましくは、式ＡＩおよびＡＶＩで表わされる化合物を５〜５０％の量で含有する。特に下記式ＩＩａ１、ＩＩｂ１、ＩＩｃ１、ＩＩａ２、ＩＩｂ２およびＩＩ´ａで表わされる化合物は好適化合物として挙げられる：
【手続補正１２】
【補正対象書類名】明細書
【補正対象項目名】００３３
【補正方法】変更
【補正の内容】
【００３３】
各式中、Ｒ1およびＲ2はＲについて定義されているとおりである。
− 成分Ｂは、下記式ＩＶ９〜ＩＶ２２で表わされる化合物からなる群から選択される化合物の１種または２種以上をさらに包含する：
【化３４】
1998158651.tif 000009
【手続補正１３】
【補正対象書類名】明細書
【補正対象項目名】００３７
【補正方法】変更
【補正の内容】
【００３７】
各式中、Ｒ1およびＲ2はＲについて定義されているとおりであり、そしてＩＶ２３〜ＩＶ２８中に存在する１，４−フェニレン基はまたそれぞれ相互に独立して、１個または２個以上のフッ素により置換されていてもよい。
− 成分Ｂは、下記ＩＶ２９およびＩＶ３０からなる群から選択される化合物の１種または２種以上を含有する：
【化３７】
1998158651.tif 000010
各式中、ＣｒＨ2ｒ+1は９個までの炭素原子を有する直鎖状アルキル基である。
【手続補正１４】
【補正対象書類名】明細書
【補正対象項目名】００４６
【補正方法】変更
【補正の内容】
【００４６】
各式中、
Ｒ1およびＲ2はそれぞれ相互に独立して、Ｒについて定義されているとおりであり、
ＹはＦまたはＣｌであり、そして
【化４５】
1998158651.tif 000011
を含有する。
特に好ましい態様において、新規混合物は液晶トラン化合物を約５％〜３５％、特に５〜２０％の量で含有する。これらの化合物は応答時間を相当に短くする薄い層厚さ（約５〜６μｍ）の使用を可能にする。特に好ましい混合物として、下記式Ｔ１〜Ｔ３で表わされる化合物からなるグループＴから選択される化合物の１種または２種以上を含有する混合物が挙げられる：
【手続補正１５】
【補正対象書類名】明細書
【補正対象項目名】００４８
【補正方法】変更
【補正の内容】
【００４８】
各式中、
Ｑ2は下記の基であり：
【化４７】
1998158651.tif 000012
ｔは０または１であり、
Ｌ1-6はそれぞれ相互に独立して、ＨまたはＦであり、
Ｑは−ＣＦ2−、−ＣＨＦ−、−ＯＣＦ2−、−ＯＣＨＦ−または単結合であり、
ＹはＦまたはＣｌであり、
Ｚ０ は−ＣＨ２−ＣＨ２−または単結合であり、 
Ｒ1およびＲ2はそれぞれ相互に独立して、Ｒについて定義されているとおりである。
【手続補正１６】
【補正対象書類名】明細書
【補正対象項目名】００５２
【補正方法】変更
【補正の内容】
【００５２】
式Ｂ１ＩＩＩにおいて、Ｒ１またはＲ２がＯ−（ＣＨ2）o−ＣＨ3またはＣＨ2−Ｏ−（ＣＨ2）o−ＣＨ3である化合物は、特に好ましい化合物として挙げられる。
好ましい化合物として下記の付属式で表わされる化合物がまた挙げられる：
【化５０】
1998158651.tif 000013
式中、Ｒ3´およびＲ4´はそれぞれ相互に独立して、上記定義のとおりである。
上記付属式の式Ｂ１ＩＩＩで表わされる化合物の割合は好ましくは、約５〜４５％、特に好ましくは約１０％〜３５％である。式Ｂ１ＩＶで表わされる特に好ましい化合物は下記付属式で表わされる化合物である：
【手続補正１７】
【補正対象書類名】明細書
【補正対象項目名】００６０
【補正方法】変更
【補正の内容】
【００６０】
各式中、Ｒ1は好ましくは、炭素原子１〜７個を有するｎ−アルキルまたは炭素原子３〜７個を有する（トランス）−ｎ−アルケニルであり、ａは１または２であり、ｂは０または１であり、ＸoはＦ、Ｃｌ、ＣＦ3、−ＯＣＦ3または−ＯＣＨＦ2であり、そしてＬはＨまたはＦである。
末端フッ素化化合物全部の総合割合は好ましくは、約５〜６５％、特に約１５〜４０％である。
グループＢ３からの化合物の割合は、好ましくは約５〜３０％、特に好ましくは約１０〜２０％である。Ｒ2は好ましくは、それぞれ炭素原子１〜９個を有するｎ−アルキルまたはｎ−アルコキシである。
しかしながら、アルケニル基またはアルケニルオキシ基を有する類似化合物を使用することもできる。式Ｂ１ＶＩＩＩで表わされる化合物は好適である。
【手続補正１８】
【補正対象書類名】明細書
【補正対象項目名】００６３
【補正方法】変更
【補正の内容】
【００６３】
各式中、Ｒ5およびＲ6はそれぞれ相互に独立して、好ましくは炭素原子１〜７個を有するｎ−アルキルまたは炭素原子３〜７個を有するｎ−アルケニルであり、そしてＺoは−ＣＨ2ＣＨ2−または単結合である。
下記式で表わされるフェニルシクロヘキシルカルボキシレート化合物は特に好適な化合物として挙げられる：
【化５９】
1998158651.tif 000014
− 成分Ｄは下記Ｖ〜ＩＸからなる群から選択される化合物の１種または２種以上を包含する：
【手続補正１９】
【補正対象書類名】明細書
【補正対象項目名】００６６
【補正方法】変更
【補正の内容】
【００６６】
各式中、ＡｌｋｙｌおよびＡｌｋｏｘｙは炭素原子１〜７個を有するアルキルまたはアルコキシ基である。
成分Ｄは特に、増大した特性曲線の急峻度をもたらす。
特に好適な態様において、混合物は液晶トラン化合物を約５〜３５％、特に５〜２０％の量で含有する。これが、より薄い層厚さ（約５〜６μｍ）の使用を可能にし、応答時間を格別に短縮する。特に好ましいトラン化合物を以下に示す：
【手続補正２０】
【補正対象書類名】明細書
【補正対象項目名】００８１
【補正方法】変更
【補正の内容】
【００８１】
しかしながら、本発明による表示素子とねじれネマティックセルに基づく従来慣用の表示素子との基本的相違点は、その液晶層の液晶成分の選択にある。本発明に従い使用することができる液晶混合物は、それ自体慣用の方法で製造される。一般に、少ない方の量で使用される成分の所望量を基本成分を構成する成分中に、有利に高められた温度で溶解させる。諸成分の有機溶剤、例えばアセトン、クロロホルムまたはメタノール中の溶液を混合し、次いで混合後に、例えば蒸留により溶剤を再除去することもできる。
この誘電体はまた、当業者に公知であって、刊行物に記載されている追加の添加剤をさらに含有することができる。例えば、０〜１５％の多色性染料を添加することができる。
【手続補正２１】
【補正対象書類名】明細書
【補正対象項目名】００８２
【補正方法】変更
【補正の内容】
【００８２】
【発明の実施の形態】
下記の例は、本発明を説明しようとするものであって、制限を示すものではない。
下記の略語を使用する： 
Ｓ−Ｎ      スメクティック−ネマティック相転移温度、
Ｎ−Ｉ      ネマティック−アイソトロピック相転移温度、 
ｃ．ｐ．     透明点、 ｖｉｓｃ． 粘度（ｍＰａ．ｓ）、 
Ｔon        スイッチ オンから最高コントラストの９０％が達成されるまでの時間、
Ｔoff       スイッチ オフから最高コントラストの１０％が達成されるまでの時間、
急峻度     ［（Ｖ90／Ｖ10）−１］・１００％、
【数１】
1998158651.tif 000015